FR 3129621 A1 20230602 FR 2112695 A 20211129 L’invention concerne une centrale (1) à béton d’argile crue et son procédé de commande. La centrale (1) à béton d’argile crue comportant : un premier moyen de pesage (21) ; un ou plusieurs second(s) moyen(s) de pesage (22), distinct(s) du premier moyen de pesage ; et un moyen de dosage volumétrique (23) ; ladite centrale (1) à béton d’argile comportant en outre : un malaxeur (50) configuré pour former à partir de la matrice argileuse crue, de la composition d’activation, de la composition d’oxydes métalliques calcinée, des granulats, des adjuvants et de l’eau, une gâchée de béton d’argile crue ; et ladite centrale (1) à béton d’argile étant agencée de façon à être au moins en partie commandée par un ou plusieurs processeurs (60) configurés pour contrôler les transporteurs (111), (121), (131), (711) en fonction de valeurs générées par les un ou plusieurs second(s) moyen(s) de pesage. Figure à publier avec l’abrégé : figure 1 CENTRALE A BETON D’ARGILE CRUE ET PROCEDE DE COMMANDE L’invention concerne le domaine de la construction et notamment la préparation de béton. L’invention concerne en particulier une centrale à béton d’argile et un procédé de commande d’une centrale à béton d’argile pour la préparation d’un béton d’argile. Ci-après, nous décrivons l’art antérieur connu à partir duquel l’invention a été développée. Le ciment, en particulier le ciment Portland, est constitué en montant en température jusqu’à 1450 °C un mélange de matière calcaire, d'argile et de sable dans un four rotatif. Cela nécessite des installations spécifiques qui ne sont pas largement distribuées sur les territoires. Ainsi, le ciment est fabriqué en un lieu donné puis il est déplacé dans une centrale à béton dans laquelle il sera mélangé avec des agrégats, des adjuvants et de l’eau pour former un béton, tel qu’un béton prêt à l’emploi. Une centrale à béton est généralement une installation simple dédiée à la fabrication de grande quantité de béton en un temps réduit. Elle peut permettre la fabrication d’une grande diversité de bétons : classiques avec différentes classes de résistances et différentes classes d’exposition, fibrés, haute performance... La centrale à béton stocke généralement les différents éléments constitutifs du béton (eau, ciment, granulats et adjuvants) au sein de cuves/trémies/silos adaptées et fabrique ensuite un béton sur-mesure à la demande de chaque client. Dans sa version la plus courante, une centrale à béton comportera un nombre réduit de silos et notamment un silo à ciment, plusieurs trémies à agrégats (2 à minima avec 1 pour le sable et une pour les agrégats plus gros ; le plus couramment au moins 4 cases à agrégats), un réservoir d’adjuvant, une cuve de dosage, un système de pesage, des pompes, des vis de convoyage, un skip de chargement et un malaxeur. Etant donné que le béton doit être utilisé dans une plage temporelle donnée à compter de sa confection et considérant le cout associé au déplacement du béton, les centrales à béton sont largement présentes sur les territoires. Toutefois, ce modèle économique en œuvre depuis plus de 50 ans entraine des émissions très fortes au niveau des cimenteries associées aux montées en températures et des émissions associées à des transports de matière depuis les quelques dizaines de cimenteries présentent sur un territoire jusqu’au nombreuses centrales à béton réparties sur le territoire. Il faut que le domaine de la construction réduise son empreinte environnementale sans réduire les performances des matériaux de construction générés telles que l’ouvrabilité ou la durabilité. Des évolutions ont été proposés pour le remplacement du clinker de façon principalement à réduire l’impact carbone de la production de béton mais aussi de façon à réduire la dépendance de la France vis-à-vis des importations. En effet, les importations de clinker ont été multipliées par cinq entre 2013 et 2018 principalement en provenance d’Espagne et de pays d’Afrique du Nord et du Moyen-Orient. Cette pratique peut être associée à des pratiques de délocalisation de la production de clinker. Ainsi, la préparation du ciment à partir de clinker importé peut être réalisée indépendamment sur des stations de broyage situées sur le territoire. En France, il s’agit d’ailleurs d’une tendance qui s’observe depuis quelques années : certains acteurs importent du clinker venu de l’étranger et produisent du ciment pour le marché français dans des stations de broyage généralement situées près des zones portuaires. Cette pratique n’évite malheureusement pas l’émission de CO 2 et la consommation d’énergie associée à la formation de clinker. Face à ces pratiques, la provenance des matières premières devrait être contrôlée et les conditions de formation d’un béton devraient pourvoir être tracées. Il a par exemple été proposé de remplacer le clinker par des métakaolins et notamment des métakaolins dits flashés. Toutefois, la préparation de ces métakaolins nécessite toujours une montée en température, généralement à plus de 600°C et donc des installations particulières qui ne sont pas largement réparties sur le territoire. Ce type de produit implique une consommation non négligeable d’énergie pour la fabrication du ciment et son transport. Récemment a été développé un nouveau liant de construction et béton à base d’argile crue. L’utilisation d’argile crue permet de réduire drastiquement la consommation énergétique au niveau de la production du liant hydraulique. Toutefois, il est toujours nécessaire de transporter ce nouveau liant au niveau des centrales à béton. Ainsi, il existe un besoin pour de nouvelles solutions permettant de réduire encore l’empreinte carbone de la formation de béton. L’invention vise à pallier ces inconvénients. Ce qui suit présente un résumé simplifié d'aspects, de modes de réalisation et d'exemples sélectionnés de la présente invention dans le but de fournir une compréhension de base de l'invention. Toutefois, le résumé de l’invention ne constitue pas un aperçu exhaustif de tous les aspects, modes de réalisation et exemples de l'invention. Le seul but du résumé est de présenter des aspects, des modes de réalisation et des exemples sélectionnés de l'invention sous une forme concise en guise d'introduction à la description plus détaillée des aspects, des modes de réalisation et des exemples de l'invention qui suivent le résumé. L’invention concerne en particulier une centrale à béton d’argile crue comportant : un premier moyen de pesage ; un ou plusieurs second(s) moyen(s) de pesage, distinct(s) du premier moyen de pesage ; un moyen de dosage volumétrique ; ladite centrale à béton d’argile comportant en outre : Un silo d’argile crue destiné à accueillir une matrice argileuse crue, et couplé aux un ou plusieurs second(s) moyen(s) de pesage par un transporteur d’argile crue ; Un silo d’activateur destiné à accueillir une composition d’activation, et couplé aux un ou plusieurs second(s) moyen(s) de pesage par un transporteur d’activateur ; Un silo d’oxydes métalliques destiné à accueillir une composition d’oxydes métalliques calcinée, et couplé aux un ou plusieurs second(s) moyen(s) de pesage par un transporteur d’oxydes métalliques ; Une ou plusieurs trémies à granulats, couplé(s) au premier moyen de pesage par un transporteur à granulats ; Un réservoir d’eau ; Un ou plusieurs réservoirs à adjuvants ; et Un malaxeur configuré pour former une gâchée de béton d’argile crue, à partir de la matrice argileuse crue, de la composition d’activation, de la composition d’oxydes métalliques calcinée, des granulats, des adjuvants et de l’eau ; ladite centrale à béton d’argile crue étant agencée de façon à être au moins en partie commandée par un ou plusieurs processeurs, lesdits processeurs étant configurés pour contrôler les transporteurs en fonction de valeurs générées par les un ou plusieurs second(s) moyen(s) de pesage. La demanderesse a développé une centrale à béton pouvant directement utiliser une argile crue, en particulier une matrice argileuse crue, pour la préparation d’un béton d’argile crue. Classiquement, la fabrication d’un béton nécessite une cimenterie capable de réaliser des montées en température par exemple à plus de 1400°C et une centrale à béton. Avec la présente solution, le transport de matière sur le territoire et l’empreinte environnementale globale sont réduits de manière significative grâce à l’utilisation d’une argile crue qui n’aura pas nécessité un traitement thermique. Un mélange adapté des composants d’un béton d’argile peut être fait directement au niveau d’une centrale à béton d’argile crue. La demanderesse a développé en particulier une centrale à béton comportant une pluralité de silos et plusieurs moyens de pesés chacun adapté à un ou plusieurs des constituants de façon à permettre les dosages précis nécessaires à la confection d’un béton répondant aux exigences du secteur. Selon d’autres caractéristiques optionnelles de la centrale à béton d’argile crue, cette dernière peut inclure facultativement une ou plusieurs des caractéristiques suivantes, seules ou en combinaison : le premier moyen de pesage présente une précision de mesure de 5 kg ou plus, avec de préférence une capacité d’au moins 1 m 3 ; et les uns ou plusieurs second(s) moyen(s) de pesage présentent une précision de mesure de 1 kg ou moins, de préférence de 0,5 kg ou moins, avec de préférence une capacité d’au moins 0,1 m 3 . L’utilisation de deux ensembles de moyens de pesage aux caractéristiques différentes permet d’obtenir une performance et/ou une stabilité du béton d’argile crue produit à partir d’une installation moins complexe que la combinaison d’une cimenterie et d’une centrale à béton classique. le ou les processeurs sont configurés pour commander la centrale à béton de façon à ce que la gâchée de béton d’argile crue comporte au moins 2 % en poids de la composition d’oxydes métalliques calcinée, de façon préférée au moins 2 % en poids d’une composition de laitiers de hauts fourneaux. En particulier, le ou les processeurs pourront être configurés pour commander un ou plusieurs des transporteurs de la centrale à béton, tel que le transporteur d’oxydes métalliques. La présence d’au moins 2% en poids d’une composition d’oxydes métalliques calcinée dans la gâchée permet de produire un béton aux performances élevées tel qu’un béton d’argile crue de type C25/30 ou plus. le ou les processeurs sont configurés pour commander la centrale à béton de façon à ce que la gâchée de béton d’argile crue comporte la composition d’oxydes métalliques calcinée et la matrice argileuse crue à un ratio massique en poids sec de la composition d’oxydes métalliques calcinée sur la matrice argileuse crue compris entre 0,2 et 3, de préférence 0,4 et 2,5, de façon plus préférée entre 0,5 et 2. En particulier, le ou les processeurs pourront être configurés pour commander un ou plusieurs des transporteurs de la centrale à béton pour obtenir un tel ratio. Un tel ratio permet de produire un béton aux performances élevées tel qu’un béton d’argile crue de type C25/30 ou plus. le ou les processeurs sont configurés pour que la composition d’oxydes métalliques calcinée représente dans la gâchée de béton d’argile crue, de 20 % à 70 % en poids sec du mélange de matrice argileuse crue et de composition d’activation ; de façon préférée, de 30 % à 45 % ; de façon plus préférée, de 55 % à 70 % en poids sec du mélange de matrice argileuse crue et de composition d’activation. En particulier, le ou les processeurs pourront être configurés pour commander un ou plusieurs des transporteurs de la centrale à béton pour obtenir un tel rapport. L’utilisation de deux moyens de pesée permet d’améliorer la justesse des mesures et permet de commander la centrale à béton de façon à ce quelle produise un béton d’argile crue présentant des ratios entre composants de liant permettant de produire un béton aux performances élevées tel qu’un béton d’argile crue de type C25/30 ou plus. le ou les processeurs sont configurés pour que la gâchée de béton d’argile crue comporte un agent défloculant représentant au moins 0,5 % en poids sec de la matrice argileuse crue, de préférence au moins 1 % en poids sec de la matrice argileuse crue, de façon plus préférée au moins 2 % en poids sec de la matrice argileuse crue, de façon encore plus préférée au moins 3 % en poids sec de la matrice argileuse crue, et par exemple au moins 4 % en poids sec de la matrice argileuse crue. En particulier, le ou les processeurs pourront être configurés pour commander un ou plusieurs moyens de dosage du défloculant. Cela permet de produire un béton d’argile crue aux performances élevées tel qu’un béton d’argile crue de type C25/30 ou plus. elle comporte : un capteur d’humidité configuré pour mesurer une valeur de taux d’humidité de la matrice argileuse crue, un spectromètre à fluorescence X configuré pour mesurer une valeur d’indice de qualité de la matrice argileuse crue et/ou une valeur d’indice d’homogénéité de la matrice argileuse crue, et/ou un granulomètre laser en ligne configuré pour mesurer au moins une valeur de granulométrie de la matrice argileuse crue, et le ou les processeurs sont configurés pour : comparer la valeur de taux d’humidité, la valeur d’indice de qualité, la valeur d’indice d’homogénéité et/ou la valeur de granulométrie à une ou plusieurs valeurs de seuil prédéterminé ; et émettre une alerte lorsqu’une valeur mesurée dépasse le seuil prédéterminé correspondant. Cela permet un contrôle de la qualité des matières première utilisées sur des indicateurs ayant un impact important sur la qualité du béton produit. le capteur d’humidité, le spectromètre à fluorescence X et/ou le granulomètre laser en ligne sont positionnés en amont du silo d’argile crue et de préférence sont intégrés à un conteneur tampon destiné à établir une interface entre des camions bananes et le silo d’argile crue. Cela permet de limiter les risques de contamination des silos avec une matière première non adaptée. elle comporte : un capteur d’humidité configuré pour mesurer une valeur de taux d’humidité de la matrice argileuse crue, un spectromètre à fluorescence X configuré pour mesurer une valeur d’indice de qualité de la matrice argileuse crue et/ou une valeur d’indice d’homogénéité de la matrice argileuse crue, et/ou un granulomètre laser en ligne configuré pour mesurer au moins une valeur de granulométrie de la matrice argileuse crue, et le ou les processeurs sont configurés pour calculer une quantité à ajouter de matrice argileuse crue, de composition d’activation, de composition d’oxydes métalliques et/ou d’adjuvant en fonction de la valeur de taux d’humidité de la matrice argileuse crue, de la valeur d’indice de qualité de la matrice argileuse crue, de la valeur d’indice d’homogénéité de la matrice argileuse crue, et/ou de l’au moins une valeur de granulométrie de la matrice argileuse crue. Cela permet de produire un béton d’argile crue aux performances élevées tel qu’un béton d’argile crue de type C25/30 ou plus. elle comporte un spectromètre à fluorescence X configuré pour mesurer des valeurs de fluorescence X de la matrice argileuse crue, le ou les processeurs étant en outre configurés pour commander le transport d’un ou de plusieurs adjuvants au malaxeur en fonction des valeurs de fluorescence X mesurées de la matrice argileuse crue. Elle comporte un moyen de mesure d’une valeur de couple de malaxage du malaxeur, le ou les processeurs étant en outre configurés pour commander le transport d’un ou de plusieurs adjuvants au malaxeur en fonction de la valeur de couple de malaxage mesurée. Il peut y avoir des variations en fonction de l’origine de la matrice argileuse crue. Une mesure en continue au niveau du malaxeur permet d’adapter aux conditions de l’instant et génère une plus grande stabilité entre gâchées. le ou les processeurs sont configurés pour recevoir une valeur de quantité de granulats présents dans la matrice argileuse crue et le ou les processeurs sont en outre configurés pour commander le transport d’un ou de plusieurs granulats au malaxeur notamment en fonction de la valeur de quantité de granulats présents dans la matrice argileuse crue. Ainsi, le sable et les autres granulats contenus dans les trémies à granulat (par exemple venus de carrières) ne servent que de correctifs. Elle comporte un capteur optique capable d’analyser la forme et/ou la couleur des matières premières ainsi qu’un ou plusieurs trieurs commandés par le ou les processeurs et capable d’éliminer des éléments indésirables détectés par le capteur optique. Selon un autre objet, l’invention porte sur un procédé de contrôle d’une centrale à béton d’argile crue, par exemple d’une centrale à béton d’argile crue selon la présente invention, ledit procédé comportant les étapes suivantes : Transport de granulats depuis les trémies à granulats jusqu’au premier moyen de pesage, par un transporteur à granulats ; et arrêt du transport commandé par l’un ou les processeurs lorsqu’une valeur mesurée de poids de granulat atteint un seuil prédéterminé ; et transfert des granulats depuis un premier moyen de pesage jusqu’au malaxeur ; Transport d’une matrice argileuse crue depuis le silo d’argile crue jusqu’à un second moyen de pesage, par le transporteur d’argile crue ; et arrêt du transport commandé par l’un ou les processeurs lorsqu’une valeur mesurée de poids de matrice argileuse crue atteint un seuil prédéterminé ; et transfert de la matrice argileuse crue depuis le second moyen de pesage jusqu’au malaxeur ; Transport d’une composition d’activation depuis le silo d’activateur jusqu’au second moyen de pesage, par le transporteur d’activateur ; et arrêt du transport commandé par l’un ou les processeurs lorsqu’une valeur mesurée de poids de composition d’activation atteint un seuil prédéterminé ; et transfert de la composition d’activation depuis le second moyen de pesage jusqu’au malaxeur ; Transport d’une composition d’oxydes métalliques calcinée depuis le silo d’oxydes métalliques jusqu’au second moyen de pesage, par un transporteur d’activateur ; et arrêt du transport commandé par l’un ou les processeurs lorsqu’une valeur mesurée de poids de composition d’oxydes métalliques calcinée atteint un seuil prédéterminé ; et transfert de la composition d’oxydes métalliques calcinée depuis le second moyen de pesage jusqu’au malaxeur ; Transport d’une quantité prédéterminée d’un ou plusieurs adjuvants depuis un des réservoirs jusqu’au malaxeur, par un moyen de dosage volumétrique ; et Malaxage du mélange contenu dans le malaxeur et ajout d’eau de façon à produire une gâchée de béton d’argile crue. Le malaxage pourra intervenir une fois que tous les composants du béton d’argile crue auront été intégré au malaxeur. Toutefois, le malaxage pourra être initié avant comme par exemple pour réaliser un mélange à sec des granulats sans liant. En outre, le seuil prédéterminé pourra être chargé depuis un référentiel, obtenu via une interface homme machine ou bien pourra être calculé par le ou les processeurs en fonction d’une ou de plusieurs valeurs mesurées à partir d’une ou de plusieurs matières premières, de préférence à partir d’une valeur de caractéristique de la matrice argileuse crue, de la composition d’activation ou de la composition d’oxydes métalliques calcinées. Ces valeurs, par exemple des valeurs de propriétés physicochimiques, en particulier une valeur de taux d’humidité de la matrice argileuse crue, une valeur d’indice de qualité de la matrice argileuse crue, une valeur d’indice d’homogénéité de la matrice argileuse crue, et/ou au moins une valeur de granulométrie de la matrice argileuse crue, pourront avoir été mesurées préalablement (e.g. au niveau du silo ou avant la livraison à la centrale) ou lors du transport des matières vers le malaxeur. Selon d’autres caractéristiques optionnelles du procédé, il peut inclure facultativement une ou plusieurs des caractéristiques suivantes, seules ou en combinaison : au moins une partie de la matrice argileuse crue présente une D50 comprise entre 10 µm et 500 µm. Par exemple, la matrice argileuse crue pourra présenter une D50 comprise entre 10 µm et 500 µm, de préférence entre 15 µm et 200 µm, de façon plus préférée comprise entre 20 µm et 100 µm ou de façon encore plus préférée comprise entre 20 µm et 50 µm. La présence d’une argile broyée de façon à atteindre de tels diamètres peut permettre d’améliorer la performance du béton produit selon l’invention. L’utilisation d’une matrice argileuse crue broyée et à granulométrie contrôlée est très importante en particulier lors de la préparation de béton prêt à l’emploi sur une centrale à béton. Selon un autre objet, l’invention porte sur un programme d’ordinateur comprenant des instructions de code de programme pour l’exécution des étapes du procédé selon la revendication précédente lorsque ledit programme est exécuté sur un ordinateur. D’autres caractéristiques et avantages de l’invention seront mieux compris à la lecture de la description qui va suivre et en référence aux dessins annexés, donnés à titre illustratif et nullement limitatif. représente une illustration schématique d’une centrale à béton d’argile crue selon un mode de réalisation de la présente invention. représente une illustration schématique d’une partie d’une centrale à béton d’argile crue selon un mode de réalisation de la présente invention. représente une illustration schématique d’un procédé de commande d’une centrale à béton d’argile crue selon un mode de réalisation de la présente invention. Les figures ne respectent pas nécessairement les échelles, notamment en épaisseur, et ce à des fins d’illustration. Des aspects de la présente invention sont décrits en référence à des organigrammes et / ou à des schémas fonctionnels de procédés, d'appareils (systèmes) et de produits de programme d'ordinateur selon des modes de réalisation de l'invention. Sur les figures, les organigrammes et les schémas fonctionnels illustrent l'architecture, la fonctionnalité et le fonctionnement d'implémentations possibles de systèmes, de procédés et de produits de programme d'ordinateur selon divers modes de réalisation de la présente invention. A cet égard, chaque bloc dans les organigrammes ou blocs-diagramme peut représenter un système, un dispositif, un module ou un code, qui comprend une ou plusieurs instructions exécutables pour mettre en œuvre la ou les fonctions logiques spécifiées. Dans certaines implémentations, les fonctions associées aux blocs peuvent apparaître dans un ordre différent que celui indiqué sur les figures. Par exemple, deux blocs montrés successivement peuvent, en fait, être exécutés sensiblement simultanément, ou les blocs peuvent parfois être exécutés dans l'ordre inverse, en fonction de la fonctionnalité impliquée. Chaque bloc des schémas de principe et / ou de l'organigramme, et des combinaisons de blocs dans les schémas de principe et / ou l'organigramme, peuvent être mis en œuvre par des systèmes matériels spéciaux qui exécutent les fonctions ou actes spécifiés ou effectuer des combinaisons de matériel spécial et d'instructions informatiques. Centrale (1) à béton d’argile crue comportant : un premier moyen de pesage (21) ; un ou plusieurs second(s) moyen(s) de pesage (22), distinct(s) du premier moyen de pesage (21) ; un moyen de dosage volumétrique (23) ; ladite centrale (1) à béton d’argile comportant en outre : Un silo d’argile crue (11) destiné à accueillir une matrice argileuse crue (2), et couplé aux un ou plusieurs second(s) moyen(s) de pesage (22) par un transporteur d’argile crue (111) ; Un silo d’activateur (12) destiné à accueillir une composition d’activation, et couplé aux un ou plusieurs second(s) moyen(s) de pesage par un transporteur d’activateur (121) ; Un silo d’oxydes métalliques (13) destiné à accueillir une composition d’oxydes métalliques calcinée, et couplé aux un ou plusieurs second(s) moyen(s) de pesage (22) par un transporteur d’oxydes métalliques (131); Une ou plusieurs trémies à granulats (71), couplé(s) au premier moyen de pesage par un transporteur à granulats (711); Un réservoir d’eau (30) ; Un ou plusieurs réservoirs à adjuvants (40) Un malaxeur (50) configuré pour former une gâchée de béton d’argile crue (3), à partir de la matrice argileuse crue, de la composition d’activation, de la composition d’oxydes métalliques calcinée, des granulats, des adjuvants et de l’eau ; ladite centrale (1) à béton d’argile crue étant agencée de façon à être au moins en partie commandée par un ou plusieurs processeurs (60), lesdits processeurs (60) étant configurés pour contrôler les transporteurs (111, 121, 131, 711) en fonction de valeurs générées par les un ou plusieurs second(s) moyen(s) de pesage (22). Centrale à béton d’argile crue selon la revendication 1, caractérisé en ce que le premier moyen de pesage (21) présente une précision de mesure de 5 kg ou plus, avec de préférence une capacité d’au moins 1 m 3 ; et en ce que les uns ou plusieurs second(s) moyen(s) de pesage (22) présentent une précision de mesure de 1 kg ou moins, de préférence de 0,5 kg ou moins, avec de préférence une capacité d’au moins 0,1 m 3 . Centrale à béton d’argile crue selon l’une des revendications 1 ou 2, caractérisé en ce que le ou les processeurs (60) sont configurés pour commander la centrale à béton de façon à ce que la gâchée de béton d’argile crue comporte au moins 2 % en poids de la composition d’oxydes métalliques calcinée, de façon préférée au moins 2 % en poids d’une composition de laitiers de hauts fourneaux. Centrale à béton d’argile crue selon l’une quelconque des revendications 1 à 3, caractérisé en ce que le ou les processeurs (60) sont configurés pour commander la centrale à béton de façon à ce que la gâchée de béton d’argile crue comporte la composition d’oxydes métalliques calcinée et la matrice argileuse crue à un ratio massique en poids sec de la composition d’oxydes métalliques calcinée sur la matrice argileuse crue compris entre 0,2 et 3, de préférence 0,4 et 2,5, de façon plus préférée entre 0,5 et 2. Centrale à béton d’argile crue selon l’une quelconque des revendications 1 à 4, caractérisé en ce que le ou les processeurs (60) sont configurés pour que la composition d’oxydes métalliques calcinée représente dans la gâchée de béton d’argile crue, de 20 % à 70 % en poids sec du mélange de matrice argileuse crue et de composition d’activation ; de façon préférée, de 30 % à 45 % ; de façon plus préférée, de 55 % à 70 % en poids sec du mélange de matrice argileuse crue et de composition d’activation. Centrale à béton d’argile crue selon l’une quelconque des revendications 1 à 5, caractérisé en ce que le ou les processeurs (60) sont configurés pour que la gâchée de béton d’argile crue comporte un agent défloculant représentant au moins 0,5 % en poids sec de la matrice argileuse crue, de préférence au moins 1 % en poids sec de la matrice argileuse crue, de façon plus préférée au moins 2 % en poids sec de la matrice argileuse crue, de façon encore plus préférée au moins 3 % en poids sec de la matrice argileuse crue, et par exemple au moins 4 % en poids sec de la matrice argileuse crue. Centrale à béton d’argile crue selon l’une quelconque des revendications 1 à 6, caractérisé en ce qu’elle comporte : un capteur d’humidité (112) configuré pour mesurer une valeur de taux d’humidité de la matrice argileuse crue (2), un spectromètre à fluorescence X (113) configuré pour mesurer une valeur d’indice de qualité de la matrice argileuse crue et/ou une valeur d’indice d’homogénéité de la matrice argileuse crue (2), et/ou un granulomètre laser en ligne (114) configuré pour mesurer au moins une valeur de granulométrie de la matrice argileuse crue (2), et en ce que le ou les processeurs (60) sont configurés pour : comparer la valeur de taux d’humidité, la valeur d’indice de qualité, la valeur d’indice d’homogénéité et/ou la valeur de granulométrie à une ou plusieurs valeurs de seuil prédéterminé ; et émettre une alerte lorsqu’une valeur mesurée dépasse le seuil prédéterminé correspondant. Centrale à béton d’argile crue selon la revendication précédente, caractérisé en ce que le capteur d’humidité (112), le spectromètre à fluorescence X (113) et/ou le granulomètre laser en ligne (114) sont positionnés en amont du silo d’argile crue (11) et de préférence sont intégrés à un conteneur tampon (81) destiné à établir une interface entre des camions bananes et le silo d’argile crue (11). Centrale à béton d’argile crue selon l’une quelconque des revendications 1 à 6, caractérisé en ce qu’elle comporte : un capteur d’humidité (112) configuré pour mesurer une valeur de taux d’humidité de la matrice argileuse crue (2), un spectromètre à fluorescence X (113) configuré pour mesurer une valeur d’indice de qualité de la matrice argileuse crue et/ou une valeur d’indice d’homogénéité de la matrice argileuse crue (2), et/ou un granulomètre laser en ligne (114) configuré pour mesurer au moins une valeur de granulométrie de la matrice argileuse crue (2), et en ce que le ou les processeurs (60) sont configurés pour calculer une quantité à ajouter de matrice argileuse crue, de composition d’activation, de composition d’oxydes métalliques et/ou d’adjuvant en fonction de la valeur de taux d’humidité de la matrice argileuse crue, de la valeur d’indice de qualité de la matrice argileuse crue, de la valeur d’indice d’homogénéité de la matrice argileuse crue, et/ou de l’au moins une valeur de granulométrie de la matrice argileuse crue. Centrale à béton d’argile crue selon l’une quelconque des revendications 1 à 6, caractérisé en ce qu’elle comporte un spectromètre à fluorescence X (113) configuré pour mesurer des valeurs de fluorescence X de la matrice argileuse crue, le ou les processeurs étant en outre configurés pour commander le transport d’un ou de plusieurs adjuvants au malaxeur en fonction des valeurs de fluorescence X mesurées de la matrice argileuse crue (2). Centrale à béton d’argile crue selon l’une quelconque des revendications 1 à 10, caractérisé en ce qu’elle comporte un moyen de mesure (502) d’une valeur de couple de malaxage du malaxeur (50), le ou les processeurs (60) étant en outre configurés pour commander le transport d’un ou de plusieurs adjuvants au malaxeur (50) en fonction de la valeur de couple de malaxage mesurée. Centrale à béton d’argile crue selon l’une quelconque des revendications 1 à 11, caractérisé en ce que le ou les processeurs (60) sont configurés pour recevoir une valeur de quantité de granulats présents dans la matrice argileuse crue (2) et en ce que le ou les processeurs (60) sont en outre configurés pour commander le transport d’un ou de plusieurs granulats au malaxeur (50) notamment en fonction de la valeur de quantité de granulats présents dans la matrice argileuse crue. Centrale à béton d’argile crue selon l’une quelconque des revendications 1 à 12, caractérisé en ce qu’elle comporte un capteur optique capable d’analyser la forme et/ou la couleur des matières premières ainsi qu’un ou plusieurs trieurs commandés par le ou les processeurs et capable d’éliminer des éléments indésirables détectés par le capteur optique. Procédé (900) de contrôle d’une centrale à béton d’argile selon l’une des revendications précédentes, ledit procédé comportant les étapes suivantes : Transport de granulats (910) depuis les trémies à granulats jusqu’au premier moyen de pesage (21), par un transporteur à granulats (711) ; et arrêt du transport commandé par l’un ou les processeurs (60) lorsqu’une valeur mesurée de poids de granulat atteint un seuil prédéterminé ; et transfert des granulats depuis un premier moyen de pesage (21) jusqu’au malaxeur (50) ; Transport d’une matrice argileuse crue (920) depuis le silo d’argile crue (11) jusqu’à un second moyen de pesage (22), par le transporteur d’argile crue (111) ; et arrêt du transport commandé par l’un ou les processeurs (60) lorsqu’une valeur mesurée de poids de matrice argileuse crue (2) atteint un seuil prédéterminé ; et transfert de la matrice argileuse crue depuis le second moyen de pesage (22) jusqu’au malaxeur (50) ; Transport d’une composition d’activation (930) depuis le silo d’activateur (12) jusqu’au second moyen de pesage (22), par le transporteur d’activateur (121) ; et arrêt du transport commandé par l’un ou les processeurs (60) lorsqu’une valeur mesurée de poids de composition d’activation atteint un seuil prédéterminé ; et transfert de la composition d’activation depuis le second moyen de pesage (22) jusqu’au malaxeur (50) ; Transport d’une composition d’oxydes métalliques calcinée (940) depuis le silo d’oxydes métalliques (13) jusqu’au second moyen de pesage (22), par un transporteur d’activateur (131) ; et arrêt du transport commandé par l’un ou les processeurs (60) lorsqu’une valeur mesurée de poids de composition d’oxydes métalliques calcinée atteint un seuil prédéterminé ; et transfert de la composition d’oxydes métalliques calcinée depuis le second moyen de pesage (22) jusqu’au malaxeur (50) ; Transport d’une quantité prédéterminée d’un ou plusieurs adjuvants (950) depuis un des réservoirs jusqu’au malaxeur (50), par un moyen de dosage volumétrique (23) ; et Malaxage (960) du mélange contenu dans le malaxeur (50) et ajout d’eau de façon à produire une gâchée de béton d’argile crue (3). Procédé (900) de contrôle selon la revendication précédente, caractérisé en ce qu’au moins une partie de la matrice argileuse crue présente une D50 comprise entre 10 µm et 500 µm. Programme d’ordinateur comprenant des instructions de code de programme pour l’exécution des étapes du procédé selon la revendication précédente lorsque ledit programme est exécuté sur un ordinateur.